(57)【要約】【課題】  低誘電率であり、高周波領域でも誘電損失が小さく、かつフリップチップ封止に適した液状の封止用樹脂組成物を提供することである。【解決手段】  （Ａ）ジヒドロベンゾオキサジン環含有化合物、（Ｂ）シアネートエステル樹脂、オキセタン環含有化合物、ジビニルベンゼン化合物及びビニルエーテル化合物からなる群より選択される１種以上の化合物、並びに（Ｃ）カチオン硬化触媒を含む封止用樹脂組成物である。【選択図】      なし【特許請求の範囲】
【請求項１】
（Ａ）ジヒドロベンゾオキサジン環含有化合物、
（Ｂ）シアネートエステル樹脂、オキセタン環含有化合物、ジビニルベンゼン化合物及びビニルエーテル化合物からなる群より選択される１種以上の化合物、並びに
（Ｃ）カチオン硬化触媒
を含む封止用樹脂組成物。
【請求項２】
（Ａ）成分１００重量部に対して、（Ｂ）成分が、２０〜２００重量部であり、かつ（Ａ）成分と（Ｂ）成分の合計１００重量部に対して、（Ｃ）成分が、０．１〜８重量部である、
請求項１項記載の封止用樹脂組成物。
【請求項３】
（Ｄ）シリカをさらに含む、請求項１又は２記載の封止用樹脂組成物。
【請求項４】
封止用樹脂組成物の総重量に基づき、（Ｄ）成分が３０〜７０重量％である、請求項３記載の封止用樹脂組成物。
【請求項５】
（Ａ）成分が、式（１）：
【化１】
2006057007.tif 000012
（式中、Ｒ1は、アルキル基又はアリール基である）及び、式（２）：
【化２】
2006057007.tif 000013
（式中、Ｒ2は、同一又は異なっていてもよく、アルキル基又はアリール基であり、
Ｒ3は、オキソ基で置換されていてもよい、アルキレン基である）で示されるジヒドロベンゾオキサジン環含有化合物の少なくとも１種である、
請求項４記載の封止用樹脂組成物。
【請求項６】
（Ｂ）成分が、式（３）：
Ｎ≡Ｃ−Ｏ−Ｒ5−Ｒ4−Ｒ6−Ｏ−Ｃ≡Ｎ          （３）
（式中、Ｒ4は、非置換又はフッ素置換の二価の炭化水素基であり、Ｒ5及びＲ6は、それぞれ独立して、非置換又は１〜４個のメチル基で置換されているフェニレン基である）で示される化合物及び式（４）：
【化３】
2006057007.tif 000014
で示される化合物、並びにそれらのプレポリマーからなる群より選ばれるシアネートエステル樹脂の１種以上である、請求項１〜５のいずれか１項記載の封止用樹脂組成物。
【請求項７】
（Ｂ）成分が、式（５）：
【化４】
2006057007.tif 000015
（式中、Ｒ7は、基：
【化５】
2006057007.tif 000016
（ここで、Ｒ12、Ｒ13は、それぞれ独立して、水素原子、非置換又はフッ素置換のメチル基である）又は基：
【化６】
2006057007.tif 000017
であり、Ｒ8、Ｒ9、Ｒ10及びＲ11は、それぞれ独立して、水素又はメチル基である）で示される化合物及びそれらのプレポリマーからなる群より選ばれるシアネートエステル樹脂の１種以上である、請求項１〜６のいずれか１項記載の封止用樹脂組成物。
【請求項８】
（Ｂ）成分が、ジオキセタン化合物を含む、請求項１〜７のいずれか１項記載の封止用樹脂組成物。
【請求項９】
（Ｂ）成分が、１，２−、１，３−又は１，４−ジビニルベンゼンを含む、請求項１〜８のいずれか１項記載の封止用樹脂組成物。
【請求項１０】
（Ｂ）成分が、式（６）：
ＣＨ2＝ＣＨ−Ｏ−Ｒ15−Ｒ14−Ｒ16−Ｏ−ＣＨ＝ＣＨ2              （６）
（式中、Ｒ14は、２価の芳香族基又は脂環式基であり、
Ｒ15及びＲ16は、それぞれ独立して、炭素数１〜４のアルキレン基である）
で示されるジビニルエーテル化合物を含む、請求項１〜９のいずれか１項記載の封止用樹脂組成物。
【請求項１１】
（Ｃ）成分が、カチオン硬化触媒が、式（７）：
【化７】
2006057007.tif 000018
及び／又は式（８）：
【化８】
2006057007.tif 000019
（式中、
Ｒ17は、非置換又は置換の一価の炭化水素基であり、それぞれ同一であっても異なっていてもよく、
Ｅ1は、ヨウ素原子、硫黄原子、窒素原子、リン原子、ジアゾ基又は非置換若しくは環置換のピリジニオ基であり、
Ｅ2は、硫黄原子又は窒素原子であり、
Ｚは、ＢＦ4、ＰＦ4、ＡｓＦ6、ＳｂＦ6又は（Ｃ6Ｆ5）4Ｂである対イオンであり、
ａは、Ｅ1がヨウ素原子のとき２、硫黄原子のとき３、窒素原子又はリン原子のとき４、ジアゾ基又は非置換若しくは環置換のピリジニオ基のとき１であり、
ｂは、Ｅ2が硫黄原子のとき１、窒素原子のとき２であり、
ｃは、４又は５の整数である）で示されるオニウム塩である、請求項１〜１０のいずれか１項記載の封止用樹脂組成物。
【請求項１２】
（Ｃ）成分が、脂肪酸金属であり、脂肪酸がオクタン酸又はナフテン酸であり、金属種が鉄、コバルト、錫、カルシウム、亜鉛、銅、ジルコニウム及びマグネシウムからなる群より選択される１種である、請求項１〜１１のいずれか１項記載の封止用樹脂組成物。
【請求項１３】
請求項１〜１２記載のいずれか１項記載の封止用樹脂組成物を用いて封止された半導体デバイス。
【発明の詳細な説明】
【技術分野】
【０００１】
本発明は、液状の封止用樹脂組成物に関する。詳細には、本発明は、誘電率が低く、フリップチップ封止に適する、液状の封止用樹脂組成物に関し、特に１GHz以上の高周波領域でも誘電損失が小さい、液状の封止用樹脂組成物に関する。さらに、本発明は、該樹脂組成物によって封止された半導体デバイスに関する。
【背景技術】
【０００２】
近年、電子機器のさらなる軽薄短小化及び高周波化を背景に、集積回路（ＩＣ）について、小型化、高密度化及び高速化が必要とされている。そのため、ＩＣの封止も、半導体チップを回路基板に直接封止するフリップチップ封止等、小型化、軽量化に対応できるものが要求されている。
【０００３】
フリップチップ封止では、通常、接続された半導体チップと基板の隙間にディスペンサー等を用いて、封止用樹脂組成物を横から注入するが、この隙間が一般に３０〜１００μmと狭いため、隙間に流し込むことのできる流動性のある液状の封止用樹脂組成物が必要である。このような液状の封止用樹脂組成物として、従来はエポキシ樹脂と硬化剤としてカルボン酸無水物等を含む樹脂組成物が使用されてきた。
【０００４】
しかし、このようなエポキシ樹脂を含む封止用樹脂組成物は、特に高周波領域において、該樹脂組成物の誘電損失が増加し、波形を鈍らせるといった問題があり、ＩＣの高速化には、さらに低い誘電率を有する封止用樹脂組成物が求められている。
【０００５】
上記の問題を解決する技術として、例えば、エポキシ樹脂を含む封止用樹脂組成物に、中空の無機充填剤を配合して、該樹脂組成物の誘電率を低下させる技術が開示されている（例えば、特許文献１参照）。しかし、この技術は、該充填剤の比重が小さく、また、中空とするために該充填剤が一定以上の大きさを有するので、液状の封止用樹脂組成物への応用が困難であり、また、液状の封止用樹脂組成物に該充填剤を配合した場合、加熱による硬化の段階で、充填剤が分離してしまうという問題がある。
【０００６】
そこで、誘電率を低下させるために、誘電率の低いシアネートエステル樹脂に、フェノール樹脂を組み合わせた樹脂組成物が提案されている（例えば、特許文献２参照）。しかし、シアネートエステル樹脂は流動性に乏しいため、これらの組み合わせによる封止用樹脂組成物は作業性に劣り、また、適切な流動性を得るためには通常、溶剤を必要とする。
【０００７】
また、樹脂組成物の流動性を確保するために、オキセタン化合物を含有する封止用樹脂組成物が提案されている（例えば、特許文献３参照）。しかし、これらに記載されているような、オキセタン化合物のみを樹脂形成成分として使用した樹脂組成物は、硬化した場合、機械的強度が弱いといった問題がある。また、オキセタン化合物と、極性の大きい硬化剤の併用は誘電損失が大きいという問題がある。
【特許文献１】特開平５−９２７０号公報
【特許文献２】特開２００１−８９６５４号公報
【特許文献３】特開平１１−１７０７４号公報
【発明の開示】
【発明が解決しようとする課題】
【０００８】
本発明の目的は、誘電率の低い、フリップチップ封止に適する液状の封止用樹脂組成物を提供することであり、特に１GHz以上の高周波領域でも誘電損失が小さい液状封止用の樹脂組成物を提供することである。さらに、本発明の目的は、該樹脂組成物によって封止された、小型・高密度・高速度化に対応できる半導体デバイスに関する。
【課題を解決するための手段】
【０００９】
本発明者らは、上記の課題を解決するために鋭意検討を重ねた結果、ジヒドロベンゾオキサジン環含有化合物に、シアネートエステル樹脂、オキセタン環含有化合物、ジビニルベンゼン化合物及びビニルエーテル化合物からなる群より選択される１種以上の化合物を配合することにより、誘電率の低い、液状の封止樹脂組成物を得ることができることを見出し、本発明を完成するに到った。なお、本明細書で液状とは、２５〜４０℃で流動性を有することをいう。
【００１０】
本発明は、（Ａ）ジヒドロベンゾオキサジン環含有化合物、（Ｂ）シアネートエステル樹脂、オキセタン環含有化合物、ジビニルベンゼン化合物及びビニルエーテル化合物からなる群より選択させる１種以上の化合物、並びに（Ｃ）カチオン硬化触媒を含む封止用樹脂組成物に関し、また、この封止用樹脂組成物に、さらに（Ｄ）シリカを含む封止用樹脂組成物に関する。また、本発明は、これらの封止用樹脂組成物を用いて封止された半導体デバイスである。
【発明の効果】
【００１１】
本発明の封止樹脂組成物は、低誘電率であり、高周波領域でも誘電損失が小さく、かつフリップチップ封止に適しており、そのような利点を生かして、ＩＣ、ＬＳＩ、ＶＬＳＩ等の半導体を含むデバイスの封止等に広く適用することができる。
【発明を実施するための最良の形態】
【００１２】
以下に、本発明をより詳細に説明するが、これらは本発明をいかなる意味においても限定するものではない。
【００１３】
本発明の封止用樹脂組成物は、（Ａ）ジヒドロベンゾオキサジン環含有化合物を含む。ジヒドロベンゾオキサジン環含有化合物は、ジヒドロベンゾオキサジン環を含有する化合物であれば特に限定されないが、好ましくは、ジヒドロベンゾオキサジン環を１〜３個含む化合物であり、好ましくは１個又は２個含む化合物である。
【００１４】
（Ａ）ジヒドロベンゾオキサジン環含有化合物としては、式（１）：
【００１５】
【化９】
2006057007.tif 000002
【００１６】
（式中、Ｒ1は、アルキル基又はアリール基である）及び、式（２）：
【００１７】
【化１０】
2006057007.tif 000003
【００１８】
（式中、Ｒ2は、同一又は異なっていてもよく、アルキル基又はアリール基であり、
Ｒ3は、オキソ基で置換されていてもよい、アルキレン基である）で示されるジヒドロベンゾオキサジン環含有化合物が挙げられる。
【００１９】
Ｒ1がアルキル基の場合、好ましくは炭素数１〜６の直鎖又は分岐状のアルキル基であり、より好ましくは炭素数１〜４の直鎖又は分岐状のアルキル基である。Ｒ1がアリール基の場合、好ましくは非置換であるか、又は炭素数１〜６の直鎖若しくは分岐状のアルキル基により置換されているフェニル基であり、より好ましくは非置換であるか、又は炭素数１〜４の直鎖又は分岐状のアルキル基により置換されているフェニル基であり、特に好ましくはフェニル基である。
【００２０】
Ｒ2がアルキル基の場合、好ましくは炭素数１〜６の直鎖又は分岐状のアルキル基であり、より好ましくは炭素数１〜４の直鎖又は分岐状のアルキル基であり、例えばメチルである。Ｒ2がアリール基の場合、好ましくは非置換であるか、又は炭素数１〜６の直鎖若しくは分岐状のアルキル基により置換されているフェニル基であり、より好ましくは非置換であるか、又は炭素数１〜４の直鎖又は分岐状のアルキル基により置換されているフェニル基であり、特に好ましくはフェニル基である。Ｒ2は、好ましくは同一である。
【００２１】
Ｒ3は、好ましくは炭素数１〜３の直鎖又は分岐状のアルキレン基であり、例えば−ＣＨ2−、−Ｃ（ＣＨ3）2−が挙げられる。Ｒ3は、オキソ基によって置換されていてもよく、例えば−Ｃ（Ｏ）−が挙げられる。
【００２２】
（Ａ）成分としては、具体的には、６，６’−（１−メチルエチリデン）ビス（３，４−ジヒドロ−３−フェニル−２Ｈ−１，３−ベンゾオキサジン）、６，６’−（メチリデン）ビス（３，４−ジヒドロ−３−フェニル−２Ｈ−１，３−ベンゾオキサジン）、３，４−ジヒドロ−３−フェニル−２Ｈ−１，３−ベンゾオキサジンが挙げられる。これらは単独でも、２種以上を組み合わせて使用することもできる。
【００２３】
本発明は、（Ｂ）シアネートエステル樹脂、オキセタン環含有化合物、ジビニルベンゼン化合物及びビニルエーテル化合物からなる群より選択される１種以上の化合物を含有する。
【００２４】
シアネートエステル樹脂は、特に限定されないが、例えば、式（３）：
Ｎ≡Ｃ−Ｏ−Ｒ5−Ｒ4−Ｒ6−Ｏ−Ｃ≡Ｎ          （３）
（式中、Ｒ4は、非置換又はフッ素置換の二価の炭化水素基であり、
Ｒ5及びＲ6は、それぞれ独立して、非置換又は１〜４個のメチル基、好ましくは非置換又は２〜４個のメチル基で置換されているフェニレン基である）で示される化合物が挙げられる。また、式（３）の化合物のシアナト基の一部がトリアジン環を形成したプレポリマーもシアネートエステル樹脂として使用することができる。プレポリマーには例えば、式（３）の化合物の全部又は一部が３量体化したものが挙げられる。
【００２５】
より好ましいのは、
式（５）：
【００２６】
【化１１】
2006057007.tif 000004
【００２７】
（式中、
Ｒ7は、基：
【００２８】
【化１２】
2006057007.tif 000005
【００２９】
（ここで、
Ｒ12、Ｒ13は、それぞれ独立して、水素原子、非置換又はフッ素置換のメチル基である）又は基：
【００３０】
【化１３】
2006057007.tif 000006
【００３１】
であり、
Ｒ8、Ｒ9、Ｒ10及びＲ11は、それぞれ独立して、水素又はメチル基である）で示される化合物及びそれらのプレポリマーであり、特に、１，１−ビス（４−シアナトフェニル）エタン及び２，２−ビス（４−シアナトフェニル）プロパンが好ましい。
【００３２】
さらに、シアネートエステル樹脂としては、式（４）：
【００３３】
【化１４】
2006057007.tif 000007
【００３４】
で示される化合物及び式（４）の化合物のシアナト基の一部がトリアジン環を形成したプレポリマーも使用することができる。
【００３５】
これらのシアネートエステル樹脂は、単独でも、２種以上を組み合わせて使用することもできる。流動性を確保する点からは、シアネートエステル樹脂は、オキセタン環含有化合物、ジビニルベンゼン化合物及びビニルエーテル化合物の１種以上と併用することが好ましい。これらは、流動性に優れるため、ジヒドロベンゾオキサジン環含有化合物と配合した場合に、液状部分と固体部分とが分離することなく、容易に液状の樹脂組成物にできるためである。ただし、式（５）においてＲ7が、−ＣＨ（ＣＨ3）−であるシアネートエステル樹脂（例えば、１，１−ビス（４−シアナトフェニル）エタン）は流動性に優れるており、単独でも好適に使用することができる。
【００３６】
オキセタン環含有化合物は、特に限定されないが、モノオキセタン化合物、例えば、３−エチル−３−ヒドロキシメチルオキセタン、３−エチル−３−ヘキシルオキシメチルオキセタン、３−エチル−３−アリルオキシメチルオキセタン、３−エチル−３−ベンジルオキシメチルオキセタン、３−エチル−３−メタクリルオキシメチルオキセタン、３−エチル−３−カルボキシオキセタン、３−エチル−３−フェノキシメチルオキセタン；ジオキセタン化合物、例えば、ビス（３−エチル−３−オキセタニルメチル）エーテル、１，４−ビス〔（３−エチル−３−オキセタニルメトキシ）メチルベンゼン〕、炭酸ビス｛〔エチル（３−オキセタニル）〕メチル｝、アジピン酸ビス｛〔エチル（３−オキセタニル）〕エチル｝、テレフタル酸ビス｛〔エチル（３−オキセタニル）〕メチル｝、１，４−シクロヘキサンカルボン酸ビス｛〔エチル（３−オキセタニル）〕メチル｝、ビス｛４−〔エチル（３−オキセタニル）メトキシカルボニルアミノ〕フェニル｝メタン、α，ω−ビス−｛３−〔１−エチル（３−オキセタニル）メトキシ〕プロピル（ポリジメチルシロキサン）；及び多オキセタン化合物、例えばオリゴ（グリシジルオキセタン−ｃｏ−フェニルグリシジルエーテル）が挙げられる。これらはいずれも、衛生面及び安全性に優れた液状の化合物であるが、特に、粘度が低くて取扱いやすく、かつ高い反応性を示すことから、１，４−ビス〔エチル（３−オキセタニル）メトキシメチル〕ベンゼン、キシリレンビスオキセタン及びビス｛〔エチル（３−オキセタニル）〕メチル｝エーテルが好ましい。これらは、単独でも、２種以上組み合わせて使用することもできる。
【００３７】
ジビニルベンゼン化合物は、非置換又は置換基を有するジビニルベンゼンである。ジビニルベンゼンは、１，２−、１，３−又は１，４−ジビニルベンゼンのいずれでもよいが、１，４−ジビニルベンゼンが好ましい。また、置換基を有するジビニルベンゼンとしては、ジビニルベンゼンのベンゼン環が１〜４個のフッ素原子及び／又はアルキル基で置換されているものが挙げられる。アルキル基は、例えば、炭素数１〜１０、好ましくは１〜３の直鎖状若しくは分岐状のアルキル基が挙げられる。重合の容易さの点から、メチル基が好ましい。具体例としては、１，４−ジビニル−２−メチルベンゼンが挙げられる。これらは、単独でも、２種以上組み合わせて使用することもできる。
【００３８】
ビニルエーテル化合物は、ビニルエーテル基を含有する化合物をいい、好ましくはビニルエーテル基を２個以上含有する化合物であり、より好ましくはビニルエーテル基を２個含有するジビニルエーテル化合物である。具体的には、式（６）：
【００３９】
ＣＨ2＝ＣＨ−Ｏ−Ｒ15−Ｒ14−Ｒ16−Ｏ−ＣＨ＝ＣＨ2              （６）
（式中、
Ｒ14は、２価の芳香族基又は脂環式基であり、
Ｒ15及びＲ16は、それぞれ独立して、炭素数１〜４のアルキレン基である）
で示されるジビニルエーテル化合物が挙げられる。
【００４０】
式（６）において、Ｒ14は、好ましくは、非置換又は炭素数１〜４のアルキル基１〜４個で置換されている、フェニレン基又はシクロヘキシレン基である。フェニレン基は、１，４−、１，３−、１，２−のいずれでもよく、シクロヘキシレン基もまた、１，４−、１，３−、１，２−のいずれでもよいが、１，４−フェニレン基又は１，４−シクロヘキシレン基が好ましい。
【００４１】
式（６）において、Ｒ15及びＲ16は、好ましくはメチレン基である。
【００４２】
ジビニルエーテル化合物としては、具体的には、１，４−シクロヘキサンジメタノールジビニルエーテル：
【００４３】
【化１５】
2006057007.tif 000008
【００４４】
が挙げられる。ビニルエーテル化合物は、単独でも、２種以上組み合わせて使用することもできる。なお、ビニルエーテル基を１個のみ含有するモノビニルエーテル化合物を使用する場合は、モノビニルエーテル化合物が、ビニルエーテル化合物の１０重量％以内であるように用いることが好ましい。
【００４５】
本発明の封止用樹脂組成物は、（Ａ）ジヒドロベンゾオキサジン環含有化合物１００重量部に対して、（Ｂ）シアネートエステル樹脂、オキセタン環含有化合物、ジビニルベンゼン化合物及びビニルエーテル化合物の少なくとも１種から選択される化合物を２０〜２００重量部の割合で含むことが好ましい。配合割合がこの範囲にあると、好ましい流動性の樹脂組成物が得られ、加熱等により、好ましい機械的強度の硬化物が得られる。（Ｂ）成分のより好ましい配合量は３０〜１８０重量部、特に好ましくは４０〜１５０重量部である。ただし、シリカを使用する場合には、８０重量部以上とすることが好ましい。
【００４６】
本発明の封止用樹脂組成物は、（Ｃ）カチオン硬化触媒を含むが、カチオン重合の触媒として機能し、樹脂組成物を網状構造化するものであれば、特に限定はされない。例えば、ルイス酸塩、オニウム塩、脂肪酸金属等が挙げられるが、特に、潜在性触媒として組成物中に配合して用いることができ、加熱により短時間で樹脂組成物を硬化させることができるため、オニウム塩が好ましい。
【００４７】
オニウム塩は、例えば式（７）：
【００４８】
【化１６】
2006057007.tif 000009
【００４９】
及び／又は式（８）：
【００５０】
【化１７】
2006057007.tif 000010
【００５１】
（式中、
Ｒ17は、非置換又は置換の一価の炭化水素基であり、それぞれ同一でああっても異なっていてもよく、
Ｅ1は、ヨウ素原子、硫黄原子、窒素原子、リン原子、ジアゾ基又は非置換若しくは環置換のピリジニオ基であり、
Ｅ2は、硫黄原子又は窒素原子であり、
Ｚは、ＢＦ4、ＰＦ4、ＡｓＦ6、ＳｂＦ6又は（Ｃ6Ｆ5）4Ｂである対イオンであり、
ａは、Ｅ1がヨウ素原子のとき２、硫黄原子のとき３、窒素原子又はリン原子のとき４、ジアゾ基又は非置換若しくは環置換のピリジニオ基のとき１であり、
ｂは、Ｅ2が硫黄原子のとき１、窒素原子のとき２であり
ｃは、４又は５の整数である）で示されるヨードニウム塩、スルホニウム塩、アンモニウム塩、ホスホニウム塩、ジアゾニウム塩又はピリジニウム塩が挙げられる。これらは単独でも、２種以上を組み合わせて使用することもできる。
【００５２】
式（７）及び（８）において、Ｒ17は、具体的には、メチル、エチル等の炭素数１〜１５であるアルキル基；シクロヘキシル等の炭素数３〜１０であるシクロアルキル基；フェニル、４−トリル、２，４−キシリル、１−ナフチル等のアリール基；ベンジル、２−若しくは４−メチルベンジル、２−フェニルエチル等のアラルキル基；ビニル、アリル等の炭素数２〜１０のアルケニル基；並びに４−ヒドロキシフェニル、４−メトキシフェニル、４−シアノフェニル、４−クロロフェニル、４−アセトキシフェニル、４−プロパノイルフェニル、４−メトキシカルボニルフェニル、４−エトキシカルボニルフェニル、４−メトキシベンジル、４−エトキシベンジル、４−ｔ−ブトキシベンジル、４−ニトロベンジル、４−シアノベンジル等の上記の炭化水素基から誘導される一価の置換炭化水素基が挙げられる。なかでも、優れた硬化性を示すことから、分子中少なくとも１個のＲ17がアリール基又はアラルキル基であることが好ましく、すべてのＲ17がそのような基であることがさらに好ましい。
【００５３】
Ｅ1又はＥ2としては、優れた硬化速度が得られることから、ヨウ素原子又は硫黄原子が好ましい。
【００５４】
Ｅ1の非置換又は環置換のピリジニオ基としては、具体的には、ピリジニオ、２−若しくは４−メチルピリジニオ、２，４−ジメチルピリジニオ、２−若しくは４−シアノピリジニオ、２−若しくは４−メトキシカルボニルピリジニオ、２−若しくは４−エトキシカルボニルピリジニオのような環置換ピリジニウム基が例示される。
【００５５】
Ｚは、短時間の加熱によって優れた硬化性を示すことから、ＳｂＦ6又はＢ（Ｃ6Ｆ5)4が好ましく、毒性を示さず、衛生上及び環境への影響を考慮する必要がないことから、Ｂ（Ｃ6Ｆ5）4が特に好ましい。
【００５６】
このような好ましいオニウム塩としては、ジフェニルヨードニウム等のジアリールヨードニウム；フェニル（４−メトキシフェニル）ヨードニウム等の置換アリール基含有ヨードニウム；フェニルベンジルヨードニウム等のアラルキル基含有ヨードニウム；トリフェニルスルホニウム、ジフェニル（４−ｔ−ブチルフェニル）スルホニウム等のトリアリールスルホニウム；トリス（４−ヒドロキシフェニル）スルホニウム、トリス（４−メトキシフェニル）スルホニウム、トリス（アセトキシフェニル）スルホニウム等の置換アリール基含有スルホニウム；メチル（４−ヒドロキシフェニル）ベンジルスルホニウム、メチル（４−メトキシフェニル）−１−ナフチルメチルスルホニウム等のベンジル構造含有スルホニウムといった、ヘキサフルオロアンチモン酸塩及びテトラキス（ペンタフルオロフェニル）ボロン塩が挙げられる。衛生及び環境保全的な見地からテトラキス（ペンタフルオロフェニル）ボロン塩が好ましく、適度の硬化速度が得られ、特に４−メチルフェニル〔４−（１−メチルエチル）フェニル〕ヨードニウムテトラキス（ペンタフルオロフェニル）ボロン塩、のようなジアリールヨードニウムテトラキス（ペンタフルオロフェニル）ボロン塩が特に好ましい。
【００５７】
脂肪酸金属も（Ｃ）カチオン硬化触媒として好ましく用いることができる。具体的には、オクタン酸金属塩及びナフテン酸金属塩が挙げられ、具体的には、オクタン酸第二鉄、オクタン酸コバルト、オクタン酸スズ、オクタン酸カルシウム、オクタン酸亜鉛、オクタン酸銅、オクタン酸ジルコニウム、オクタン酸マグネシウム、及びそれらに対応するナフテン酸塩等が挙げられる。
【００５８】
（Ｃ）カチオン硬化触媒は、（Ａ）成分と（Ｂ）成分の合計１００重量部に基づいて、０．１〜８重量部で含むことが好ましく、より好ましくは０．５〜６重量部である。配合割合がこの範囲にあると、反応性及び硬化性が適正である。
【００５９】
本発明の封止用樹脂組成物は、樹脂組成物の線膨張係数を調整し、基板の線膨張係数に近くするために、充填剤として（Ｄ）シリカを含むことが好ましい。シリカは、溶融シリカ、結晶性シリカ、粉砕シリカ等、当技術分野で使用されるいずれのシリカも使用することができるが、誘電率低下の観点から溶融シリカが好ましい。シリカは、本発明の封止用樹脂組成物の総重量に基づき、３０〜７０重量％で含有することが好ましく、より好ましくは、４０〜６０重量％である。本発明の封止用樹脂組成物には、アルミナ、チッ化シリコン等のシリカ以外の充填剤を含有させてもよい。
【００６０】
本発明の封止用樹脂組成物には、本発明の目的を損なわない範囲内で、ビスフェノールＡ型エポキシ樹脂、ビスフェノールＦ型エポキシ樹脂、ノボラックエポキシ樹脂、脂環式エポキシ樹脂等のエポキシ樹脂を含有させてもよい。
【００６１】
本発明の封止用樹脂組成物には、必要に応じて、カーボンブラック等の着色剤、無機繊維、難燃剤、イオントラップ剤、内部離型剤、増感剤を含有させてもよい。また、基板への接着性を向上させるために、ビニルトリエトキシシラン、３−メタクリルオキシプロピルトリメトキシシラン、３-グリシドキシプロピルトリメトキシシラン等のシランカップリング剤を含有させてもよい。
【００６２】
本発明の封止用樹脂組成物の製造方法は、特に限定されず、例えば原料を、所定の配合で、ライカイ機、ポットミル、三本ロールミル、回転式混合機、二軸ミキサー等の混合機に投入し、混合して、製造することができる。
【００６３】
本発明の封止用樹脂組成物は、半導体の封止材料として用いることができる。例えば、フリップチップ方式で、接続された半導体チップと基板の隙間にディスペンサー等を用いて、本発明の封止用樹脂組成物を横から注入し、硬化させることができる。また、基板にディスペンサー等を用いて、半導体チップの大きさに合わせて、本発明の封止用樹脂組成物を塗布し、フィリップチップボンダー等を用いて、加熱、はんだ接続をした後、硬化させることもできる。
【００６４】
本発明は、ＩＣ、ＬＳＩ、ＶＬＳＩ等の半導体や、それらを含むデバイスの封止等に広く適用できる。
【００６５】
以下、本発明を、実施例によってさらに詳細に説明する。本発明は、これらの実施例によって限定されるものではない。なお、実施例中、配合量の単位は、特に断らない限り、重量部である。
【００６６】
実施例及び比較例
表１に示す配合で、ロールミルで、成分を混練して、封止用樹脂組成物を調製した。各例についての測定結果を表１に示す。
【００６７】
〔粘度〕
ブルックフィールド回転粘度計（ブルックフィールド社ＨＢＴ型粘度計）を用いて、１０rpmで、２５℃における粘度を測定した。
〔誘電率、誘電損失〕
基板上に、実施例１〜３、比較例１〜２の封止用樹脂組成物を、それぞれで塗布し、１２０℃１時間、次いで１５０℃２時間で硬化させた。その後、基板を剥離させ、硬化膜を得て、誘電特性測定用試料とした。この試料を、５GHz、室温の条件下で、摂動法により測定した。
【００６８】
〔ハンダリフロー、ヒートサイクル、耐湿性〕
基板（ＢＴ基板、０．８mm厚）に、フリップチップボンダーを用いて、半導体（７mm各共晶ハンダバンプ、エリアアレイ２２５バンプ、ただし比較例１のみ１０mm各共晶ハンダバンプ、エリアアレイ６２５バンプ）を１０個搭載し、純水で洗浄した後、１５０℃で１時間乾燥した。次に、実施例１〜３、比較例１〜２の封止用樹脂組成物について、８０℃でディスペンサーを用いて、それぞれ基板と半導体の隙間に注入した。その後、１５０℃で１時間加熱硬化した。次いで、半導体を搭載した基板を、湿度６０％、３０℃の条件下で１９２時間、放置した。その後、２３０℃のハンダリフロー炉に３回通し、封止を行い半導体デバイスを得た。
ハンダリフローの評価：得られた封止体について、デラミネーションを超音波探傷機（ＳＡＴ）で観察し、デラミネーションの発生の有無を観察した。表１に、デラミネーションの発生した個数を示す。
ヒートサイクルの評価：得られた封止体について、−４５℃３０分、１２５℃３０分を１サイクルとして実施し、５００サイクル実施した。表１に、クラックが発生した個数を示す。
耐湿試験：得られた封止体について、８５℃、相対湿度（ＲＨ）８５％の条件下で、５００時間、３Ｖ印加し、断線時間を測定した。表１に、異常が発生した個数を示す。
【００６９】
【表１】
2006057007.tif 000011
【００７０】
表１に示されるように、実施例１〜３は、いずれも誘電率が４以下と低く、誘電損失も５GHzの高周波領域で０．００９と小さかった。また、いずれも液状であることが粘度からも確認された。また、実施例１〜３の封止用樹脂組成物で封止した半導体デバイスは、ハンダリフロー、ヒートサイクル、耐湿性の面から問題がないことが確認された。一一方、従来のエポキシ樹脂と酸無水物等の硬化剤を組み合わせた封止樹脂組成物に相当する比較例１は、誘電率が４．２と高く、誘電損失も０．０５と大きかった。また、封止した半導体デバイスについて、ハンダリフローの面で問題があった。また、ジヒドロベンゾオキサジン環含有化合物が配合されていない比較例２は、誘電損失も高めで、耐湿性の点に劣る結果となった。
【産業上の利用可能性】
【００７１】
本発明によって、低誘電率であり、高周波領域でも誘電損失が小さく、かつフリップチップ封止に適した液状の封止用樹脂組成物が得られる。本発明の封止用樹脂組成物は、そのような利点を生かして、ＩＣ、ＬＳＩ、ＶＬＳＩ等の半導体を含むデバイスの封止等に広く適用することができる。